(57)【特許請求の範囲】
【請求項１】
カビ抑制剤および合成樹脂バインダーが付与された濾材繊維を有するエアフィルタ用濾材であって、濾材繊維全体のイオン極性がアニオン極性を有し、かつカビ抑制剤がカチオン極性を有し、合成樹脂バインダーがカチオン極性を有し、
前記カビ抑制剤がカビ抑制剤有効成分を含み、カビ抑制剤有効成分としてブチルカルバミン酸ヨウ化プロピニル、ポリアミノプロピルビグアナイド、２−メチル−４−イソチアゾリン−３−オン、デヒドロ酢酸ナトリウムおよびこれらの２つ以上の混合物から選択され、前記カビ抑制剤が濾材繊維質量に対して０．１質量％〜５質量％付与されることを特徴とする前記エアフィルタ用濾材。
【請求項２】
前記濾材繊維が、アニオン極性を有する水酸基及びカルボキシル基よりなる群の内少なくとも１種の官能基を有し、かつ／または、
前記濾材繊維が、無機繊維、天然繊維あるいはその誘導体、有機合繊繊維の内少なくとも１種である、請求項１に記載のエアフィルタ用濾材。
【請求項３】
前記無機繊維が、ホウケイ酸ガラス繊維、ボロン・シリカガラス繊維、ローボロンアルカリシリケート繊維及びシリカアルミナ繊維よりなる群から選択され、
前記天然繊維あるいはその誘導体が、レーヨン繊維、コットンリンター繊維、麻繊維である非木材繊維および木材繊維よりなる群から選択され、
さらに、前記有機合成繊維が、ポリビニールアルコール繊維、アセテート繊維、ポリエステル繊維およびそれら共重合体の繊維よりなる群から選択される、請求項１または２に記載のエアフィルタ用濾材。
【請求項４】
前記濾材繊維が、ローボロンアルカリシリケート繊維、コットンリンター繊維、ポリエステル繊維から選択されることを特徴とする請求項１〜３のいずれか１つに記載のエアフィルタ用濾材。
【請求項５】
前記合成樹脂バインダーが、アクリル樹脂、ウレタン樹脂、酢酸ビニル樹脂、ＳＢＲ樹脂、エポキシ樹脂、ポリビニールアルコール樹脂およびこれらの２つ以上の混合物から選択される、請求項１〜４のいずれか１つに記載のエアフィルタ用濾材。
【請求項６】
前記合成樹脂バインダーが濾材繊維質量に対して１．０〜１０．０質量％付与される、請求項１〜５のいずれか１つに記載のエアフィルタ用濾材。
【請求項７】
前記エアフィルタ用濾材が、ＭＩＬ−Ｆ−５１０７９Ｃに規定されている測定方法で常態引張強度が濾材縦方向で０．４５ｋＮ／ｍ以上、濾材横方向で０．３５ｋＮ／ｍ以上である請求項１〜６のいずれか１つに記載のエアフィルタ用濾材。
【請求項８】
前記エアフィルタ用濾材のカビ抑制性能がＪＩＳ２９１１（２０１０）付属書Ａプラスチック製品の試験方法Ａに準拠し、肉眼でカビの発生が認められないレベルであることを特徴とする、請求項１〜７のいずれか１つに記載のエアフィルタ用濾材。
【請求項９】
前記エアフィルタ用濾材のフィルタ性能が、面風速５．３ｃｍ／ｓｅｃ、粒子径０．３μｍ単分散での、数１の式により示されるＰＦ値が１０．０以上であることを特徴とする、請求項１〜８のいずれか１つに記載のエアフィルタ用濾材。
【数１】
0006340540.tif 000011
【請求項１０】
前記エアフィルタ用濾材において、ＭＩＬ−２８２に規定されている撥水性が、１００ｍｍ（水柱高）以上である、請求項１〜９のいずれか１つに記載のエアフィルタ用濾材。
【請求項１１】
カビ抑制剤およびカチオン性合成樹脂バインダーのほかに撥水剤が付与された請求項１〜１０のいずれか１つに記載のエアフィルタ用濾材。
【請求項１２】
撥水剤の付与量が濾材質量に対して０．１質量％から１．０質量％付与される、請求項１〜１１にいずれか１つに記載のエアフィルタ用濾材。
【請求項１３】
カチオン性合成樹脂バインダーに加え、内添用繊維状バインダーを併用する、請求項１〜１２のいずれか１つに記載のエアフィルタ用濾材。
【請求項１４】
請求項１〜１３のいずれか１つに記載のエアフィルタ用濾材を製造する方法であって、繊維の配合スラリー調整後、湿紙抄式を用いてスラリーから脱水形成した湿紙またはこれを乾燥させた乾紙に、カビ抑制剤とカチオン性合成樹脂バインダーの混合液または、カビ抑制剤とカチオン性合成樹脂バインダーおよび撥水剤の混合液を付与した後に８０〜２２０℃の温度で乾燥することを特徴とする請求項１〜１３のいずれか１つに記載のエアフィルタ用濾材の製造方法。
【発明の詳細な説明】
【技術分野】
【０００１】
本発明は、安全性に優れた抗菌性およびカビ抑制性を併せ持ち、特に高いカビ抑制性能を有しており、かつ、エアフィルタ用濾材として必要な高い捕集効率、高い撥水性および高い強度を有しているエアフィルタ用濾材およびその製造方法に関する。
【背景技術】
【０００２】
エアフィルタ用濾材は、主として空気の塵、埃などの浮遊粒子、バクテリア等の微生物が付着した粉塵などを捕集する目的として使用されている。従来のエアフィルタ用濾材では、濾材に捕集された微生物が粉塵中の栄養源をもとに増殖・飛散し、微生物による二次汚染を引き起こす問題があった。特に高湿な使用環境条件において、エアフィルタ用濾材へのカビの発生が問題となっており早急な解決が望まれている。
【０００３】
エアフィルタ用濾材へのカビ抑制性能を付与する方法としては様々な提案がされている。例えば、カビ抑制剤としてチアベンタゾール系薬剤を含有するバインダー液を濾材繊維の湿紙に含浸させて製造したエアフィルタ用濾材が提案されている（例えば特許文献１参照）。しかし、この場合、チアベンタゾール系薬剤の揮発性が強いため、カビ抑制効果が時間の経過とともに失われていく問題がある。
【０００４】
また、抗菌剤およびカビ抑制剤として非水溶系のベンゾイミダゾール化合物およびジンクピリジオンから選ばれる薬剤をポリエステル系バインダーと混合し濾材繊維に付着させたエアフィルタ用濾材が提案されている（例えば特許文献２参照）。しかしこの場合、非水溶系の薬剤を水溶性のバインダーに分散させて濾材繊維に付与させているため、薬剤の濾材繊維への均一な付着に問題がある。
【先行技術文献】
【特許文献】
【０００５】
【特許文献１】特開平８−１４４１９９号公報
【特許文献２】特開２０１３−５２３６９号公報
【発明の開示】
【発明が解決しようとする課題】
【０００６】
本発明は、安全性に優れた抗菌性およびカビ抑制性を併せ持ち、特に高いカビ抑制性能を有しており、かつ、エアフィルタ用濾材として必要な高い捕集効率かつ高い撥水性と高い強度を併せ持つエアフィルタ用濾材を提供することを目的とする。
【課題を解決するための手段】
【０００７】
本発明におけるエアフィルタ用濾材とは、濾材繊維全体のイオン極性がアニオン極性を有し、かつカビ抑制剤と、合成樹脂バインダーがカチオン極性であり、これらからなる混合液を上記濾材繊維に付与してなる、カビ抑制性能を有することを特徴とするエアフィルタ用濾材である。
【０００８】
本発明における濾材繊維は、アニオン極性を有する水酸基及びカルボキシル基よりなる群の内少なくとも１種の官能基を有する無機繊維、天然繊維あるいはその誘導体、有機合繊繊維の内少なくとも１種から選択されることが好ましい。
【０００９】
本発明において、前記無機繊維が、ホウケイ酸ガラス繊維、ボロン・シリカガラス繊維、ローボロンアルカリシリケート繊維及びシリカアルミナ繊維よりなる群から選択され、前記天然繊維あるいはその誘導体が、レーヨン繊維、コットンリンター繊維、麻繊維である非木材繊維および木材繊維よりなる群から選択され、さらに、前記有機合成繊維が、ポリビニールアルコール繊維、アセテート繊維、ポリエステル繊維およびそれら共重合体の繊維よりなる群から選択されることが好ましい。
【００１０】
本発明におけるカチオン極性を有するカビ抑制剤有効成分としては、ブチルカルバミン酸ヨウ化プロピニル、ポリアミノプロピルビグアナイド、２−メチル−４−イソチアゾリン−３−オン、デヒドロ酢酸ナトリウムおよびこれらの２つ以上の混合物から選択されることが好ましい。
【００１１】
本発明におけるカチオン極性を有する合成樹脂バインダー（以後カチオン性合成樹脂バインダーとも記す）とは、アクリル樹脂、ウレタン樹脂、酢酸ビニル樹脂、ＳＢＲ樹脂、エポキシ樹脂、ポリビニールアルコール樹脂のうち少なくとも１種のカチオン性合成樹脂バインダーであることが好ましい。
【００１２】
本発明におけるカビ抑制剤の付与量は、濾材繊維質量に対して０．１質量％以上付与されることが好ましく、本発明におけるカチオン性合成樹脂バインダーの付与量は、濾材繊維質量に対して１．０〜１０．０質量％付与されることが好ましい。
【００１３】
本発明におけるエアフィルタ用濾材は、ＭＩＬ−Ｆ−５１０７９Ｃに規定されている測定方法で常態引張強度が濾材縦方向で０．４５ｋＮ／ｍ以上、濾材横方向で０．３５ｋＮ／ｍ以上であることが好ましい。
【００１４】
本発明におけるカビ抑制性能はＪＩＳ２９１１（２０１０）付属書Ａプラスチック製品の試験方法Ａに準拠し、肉眼でカビの発生が認められないレベルであることが好ましい。
【００１５】
本発明におけるエアフィルタ用濾材のフィルタ性能は、面風速５．３ｃｍ／ｓｅｃ、粒子径０．３μｍ単分散での、数１の式により示されるＰＦ値が１０以上であることが好ましい。
【００１６】
【数１】
0006340540.tif 000002
本発明におけるエアフィルタ用濾材は、ＭＩＬ−２８２に規定されている撥水性が、１００ｍｍ（水柱高）以上であることが好ましい。
【００１７】
また、カビ抑制性能を付与するためのカビ抑制剤およびカチオン性合成樹脂バインダーの混合液には、濾材に撥水性を向上させるために撥水剤を添加することが好ましい。
【００１８】
撥水剤の付与量が濾材質量に対して０．１質量％から１．０質量％付与されることが好ましい。
【００１９】
本発明におけるエアフィルタ用濾材において、引張強度を向上させるためにカチオン性合成樹脂バインダーに加え、内添用繊維状バインダーを併用することが好ましい。
【００２０】
本発明におけるエアフィルタ用濾材を製造する方法は、アニオン極性の官能基を有する繊維の配合スラリー調整後、湿紙抄式を用いてスラリーから脱水形成した湿紙またはこれを乾燥させた乾紙に、カビ抑制剤とカチオン性合成樹脂バインダーの混合液または、カビ抑制剤とカチオン性合成樹脂バインダーおよび撥水剤の混合液を付与した後に、８０〜２２０℃の温度で乾燥することを特徴とする。
【発明の効果】
【００２１】
本発明によれば、安全性に優れた抗菌性およびカビ抑制性を併せ持ち、特に高いカビ抑制性能を、かつ、エアフィルタ用濾材として必要な高い捕集効率かつ撥水性と高強度を併せ持つ高性能フィルタ濾材を得ることができる。
【図面の簡単な説明】
【００２２】
【図１】実施例１〜６および比較例６に従い濾材繊維として高性能のガラス繊維を使用し作成したエアフィルタ用濾材のＰＦ値とカビ抑制剤有効成分の付与量との関係を示したグラフである。
【図２】実施例７〜９、３２〜３４および比較例９に従い濾材繊維としてガラス繊維を使用し作成したエアフィルタ用濾材のＰＦ値とカビ抑制剤有効成分の付与量との関係を示したグラフである。
【図３】実施例１１、１９、２１、２３および比較例１４、１６、１８、２０に従い濾材繊維としてポリエステル繊維を使用し作成したエアフィルタ用濾材のＰＦ値とカビ抑制剤有効成分の付与量との関係を示したグラフである。
【図４】実施例１２、２０、２２、２４および比較例１５、１７、１９、２１に従い濾材繊維としてポリエステル繊維を使用し作成したエアフィルタ用濾材のＰＦ値とカビ抑制剤有効成分の付与量との関係を示したグラフである。
【発明を実施するための形態】
【００２３】
本発明におけるエアフィルタ用濾材は、カビ抑制剤および合成樹脂バインダーが付与する濾材繊維を有し、濾材繊維全体のイオン極性がアニオン極性を有し、かつ、カビ抑制剤と、合成樹脂バインダーがともにカチオン極性を有している濾材である。
【００２４】
本発明における濾材繊維に用いられる繊維としては、エアフィルタとしての機能を果たし、アニオン極性を有する濾材繊維であればいずれの濾材でも使用できる。アニオン極性を有する濾材繊維としては、アニオン極性を有する官能基を含む濾材繊維が好ましい。さらに、アニオン極性を有するケイ酸塩を主体とするガラス繊維を使用でき、必要とされる濾過性能やその他物性に応じて、種々の繊維径や繊維長を有する極細ガラス繊維やチョップドガラス繊維の中から自由に選ぶことができる。ここで本発明で使用できる濾材繊維としては、アニオン極性である官能基を有する濾材繊維であり、例えば、ガラス繊維、ホウケイ酸ガラス繊維、ボロン・シリカガラス繊維、ローボロンアルカリシリケート繊維及びシリカアルミナ繊維よりなる群から選ばれる無機繊維が挙げられ、さらに、レーヨン繊維、コットンリンター繊維、麻繊維である非木材繊維および木材繊維よりなる群から選ばれる天然繊維あるいはその誘導体が挙げられ、さらに、ポリビニールアルコール繊維、アセテート繊維、ポリエステル繊維およびそれら共重合体の繊維よりなる群から選ばれる有機合成繊維が挙げられる。これら繊維のうち少なくとも１種からなる繊維が好ましい。
【００２５】
本発明における濾材繊維に用いられる繊維が有するアニオン極性である官能基は、水酸基およびカルボキシル基よりなる群の内少なくとも１種の官能基を有する少なくとも１種の繊維からなる繊維が好ましい。
【００２６】
本発明におけるエアフィルタ用濾材は、カビ抑制剤および合成樹脂バインダーが付与された濾材繊維を有する。本発明における濾材繊維に付与させるカビ抑制剤は、安全性に優れていることが好ましい。重金属を含まず、急性経口毒性に合格（ＬＤ５０  ラット  ２０００ｍｇ／ｋｇ以上）、ＰＲＴＲ法、労安法、毒劇法、消防法に全てに非該当である。また固定化されていることが必要となる。
【００２７】
フィルタのカビ抑制剤固定化確認方法として、濾材繊維上にカビ抑制剤とカチオン性を有する合成樹脂バインダー（以下、カチオン性合成樹脂バインダーとも示す）との混合液を塗布し、各々の環境条件下で放置した検体を用い、細菌気相液滴下試験を行えばよい。表１に示すように様々な条件下でも抗菌性能が保持出来たことから、カビ抑制剤固定化の安定性が確認できた。
【００２８】
細菌気相液滴下試験方法としては、ハートインフュージョン液体倍地で培養し、遠心分離・洗浄して調整したＭ．ｌｕｔｅｕｓ菌体水溶液（濃度：１０５〜１０７  ＣＦＵ／ｆｉｌｔｅｒ）を評価に供する必要枚数すべてのフィルタ上に０．３ｍＬ滴下した。上記フィルタをバイオセフティキャビネット内で所定時間自然放置した。その後フィルタ上の菌をリン酸緩衝溶液へ振動ミキサーで抽出した。抽出した原液及び希釈液をトリンプトソーヤ寒天固体培地に移植し、３０℃×４８時培養後、コロニー数を計測し生存菌数を算出した。
【００２９】
【表１】
0006340540.tif 000003
前記カビ抑制剤と混合する合成樹脂バインダーはカチオン極性であることが重要である。本発明におけるカチオン性を有する合成樹脂バインダーは繊維と繊維を結びつけ濾材に強度を保持させることができるからである。さらに、カチオン性合成樹脂バインダーは、カビ抑制剤を濾材繊維に均一に付着させるために必要不可欠である。カビ抑制剤のみを付与しても濾材繊維への付着が弱くなり十分なカビ抑制性能が得られにくいからである。カビ抑制剤のカチオン極性と、濾材繊維のアニオン極性との結びつきだけでは結合力が弱く、カビ抑制剤を付与する際に行う含浸後の吸引脱水により濾材繊維からカビ抑制剤が脱落し、カビ抑制剤が均一に繊維を覆うことが出来なくなることが原因として考えられるからである。
【００３０】
ここで、本発明においてはカビ抑制剤だけでなくカチオン性を有する合成樹脂バインダーも濾材繊維に付与させる。カビ抑制剤をカチオン性合成樹脂バインダーとの混合液として濾材繊維に付与させることにより、カビ抑制剤が濾材繊維により密接に付着し、得られる濾材の強度を強化できるとともに、カビ抑制剤の付与量が同一でも充分なカビ抑制性能を発揮することを見出した。カビ抑制剤がカチオン性合成樹脂バインダーの皮膜中にきれいに分散されて付着しており、その皮膜がアニオン極性を有する濾材繊維を一様に付着し被膜化しているのではないかと推察される。カチオン極性を有する合成樹脂バインダーとしては、アクリル樹脂、ウレタン樹脂、酢酸ビニル樹脂、ＳＢＲ樹脂、エポキシ樹脂、ポリビニールアルコール樹脂などから選ばれる少なくとも１種のカチオン極性を有する合成樹脂バインダーである。
【００３１】
カビ抑制剤としては、カチオン極性を有するものであればよく、カビ抑制剤有効成分とその他の成分を混合してカビ抑制剤としてもよく、カビ抑制剤有効成分のみでもよい。カビ抑制剤有効成分としては、ブチルカルバミン酸ヨウ化プロピニル、ポリアミノプロピルビグアナイド、２−メチル−４−イソチアゾリン−３−オン、デヒドロ酢酸ナトリウムおよびこれらの２つ以上の混合物から選択されることが好ましい。カビ抑制剤中のカビ抑制剤有効成分の含有量としては、カビ抑制性能を有すれば限定されないが、例えば、０．００１質量％〜１００質量％、０．００１〜５０質量％、０．００１〜１０質量％、０．００１〜５質量％、好ましくは０．０１質量％〜４質量％である。
【００３２】
前記カビ抑制剤の濾材繊維に対する付与量が０．１質量％以上、５．０質量％以下であることが望ましい。さらに好ましくは前記カビ抑制剤付与量が０．４質量％以上、３．５質量％以下であることが好ましい。カビ抑制剤付与量が０．１質量％以下では十分なカビ抑制性能が得られず、またカビ抑制剤付与量が５．０質量％以上では、カビ抑制性については問題ないが、カビ抑制剤量の付与量が多すぎると合成樹脂バインダーの接着力を阻害する要因となり濾材の強度を落としてしまう場合がある。
【００３３】
前記カチオン極性を有する合成樹脂バインダーの濾材繊維に対する付与量については、１．０質量％以上、１０．０質量％以下が好ましい。さらに好ましくは、２．５質量％以上、６．０質量％以下が好ましい。カチオン極性を有する合成樹脂バインダーの付与量が１．０質量％以下では十分な濾材強度を得ることができず、また、濾材繊維を十分に被膜化することができずに十分なカビ抑制性能を得ることができない。カチオン極性を有する合成樹脂バインダー付与量が１０．０質量％以上では付着したバインダー膜が濾材の空隙を塞いでしまいエアフィルタ用濾材としての性能を低下させてしまう場合がある。
【００３４】
アニオン極性を持つ濾材繊維とカチオン極性を有する合成樹脂バインダーとカビ抑制剤を組み合わせて使用することにより、十分なカビ抑制性能を有するだけではなく、エアフィルタ用濾材として十分なエアフィルタ性能を有し、また、エアフィルタ用濾材をユニット加工する際に必要な濾材強度と加工時のシールの浸み込みや防止を防ぐための必要な撥水性が得られることが判明した。
【００３５】
すなわち本発明におけるエアフィルタ用濾材のフィルタ性能は、対象粒子が０．３μｍにおいて、数１の式により示されるＰＦ値が１０．０以上であることが好ましい。
【００３６】
【数２】
0006340540.tif 000004
また、本発明のエアフィルタ用濾材は、ＭＩＬ−Ｆ−５１０７９Ｃに規定されている測定方法で常態引張強度が濾材縦方向で０．４５ｋＮ／ｍ以上、濾材横方向で０．３５ｋＮ／ｍ以上であることが好ましい。
【００３７】
また、本発明のエアフィルタ用濾材は、ＭＩＬ−２８２に規定される撥水性が１００ｍｍ水柱高であることが好ましい。
【００３８】
また、本発明におけるエアフィルタ用濾材は、さらに撥水性を付与させるために、上記カビ抑制剤とカチオン極性を有する合成樹脂バインダーとの混合液に撥水剤を添加することもできる。
【００３９】
使用できる撥水剤は特に限定はないが、シリコーン樹脂、フッ素樹脂、パラフィンワックスやアルキルケテンダイマーなどがあげられる。特にフッ素系の撥水剤は、撥水性のみならず耐油性も付与させることができるので、より高い撥水性や耐油性を付与させるには非常に有効な手段である。添加する撥水剤のイオン性についてはカビ抑制剤とカチオン性合成樹脂バインダーとの相溶性を阻害しなければ特に規定はないが、好ましくは、カチオン性またはノニオンの極性を持つ方が良い。撥水剤の付与量は必要とする撥水性や耐油性により異なるが、撥水剤添加率が多すぎるとエアフィルタ用濾材の強度に悪影響を及ぼしてしまうため注意が必要である。撥水剤の付与量は、濾材質量に対して、１．０質量％以下、好ましくは０．８質量％以下である。
【００４０】
本発明のカチオン極性を有する合成樹脂バインダーに加え、ポリビニールアルコール繊維、オレフィン系繊維等に代表される内添用繊維状バインダーを併用することは、本発明の効果を妨げないため何ら問題はない。
【００４１】
また、繊維状バインダーは、製造時において原料繊維の抄造段階前の原料調整工程で繊維状バインダーを添加するいわゆる内添法で使用する必要がある。例えば、原料繊維に対して０．５〜４質量％添加すればよい。この方法により、繊維状バインダーは原料全体にわたって均一に分散し点接着することで、濾過性能、強度面でその実力を発揮できる。このため、繊維状バインダーは原料繊維をパルパー、ビータなどの分散工程で添加するのが望ましい。なお、原料の分散工程では、分散を効率よく行うために、分散剤や消泡剤などの界面活性剤を使用してもよい。
【００４２】
分散させた原料スラリーは、湿紙抄式を用いてスラリーから脱水形成した湿紙またはこれを乾燥させた乾紙に、カビ抑制剤とカチオン性合成樹脂バインダーの混合液または、カビ抑制剤とカチオン性合成樹脂バインダーおよび撥水剤の混合液を付与し、余分の混合液を吸引脱水するなどして除去した後に、この湿紙を乾燥させることにより濾材を製造することが出来る。乾燥方法としては、熱風方式、赤外線方式、ヤンキードライヤーや多筒式ドライヤーのように熱圧着する方式など様々な方法が利用できる。また、乾燥温度としては、例えば、８０〜２２０℃であるが、繊維状バインダーを使用する際は、溶融温度により適正な温度設定をすればよい。
【００４３】
以下に、実施例をあげて本発明をより具体的に説明するが、本発明は、これら実施例に限定されるものではない。
【００４４】
［実施例１］
繊維の表面極性がアニオン極性を有するボロシリケートガラス繊維からなり、平均繊維径３μｍ以下の極細ボロシリケートガラス繊維９５質量％、繊維径６．０μｍ×繊維長５ｍｍのチョップドストランド繊維５質量％配合し、パルパーにてｐＨ３．０の水を用いて離解後抄紙機にて抄紙した。そして、カビ抑制剤有効成分としてブチルカルバミン酸ヨウ化プロピニルを０．０２質量％含むカビ抑制剤の混合液中の部数が２０部、カチオン極性を有する合成樹脂バインダー（ライトエポックＢＸ−７１  共栄社化学（株）製）が７０部、撥水剤（フッ素系撥水剤（ユニダインＴＧ−５２４３  ダイキン工業（株）製）が１０部となるように混合液を調整した。当該混合液に、湿紙を含浸し、その後吸引脱水し１２０℃の多筒式ドライヤーで乾燥し、目付質量６５．０ｇ／ｍ２の濾材を得た。乾燥後の濾紙質量に対して、カビ抑制剤有効成分がブチルカルバミン酸ヨウ化プロピニルを含むカビ抑制剤の付与量が１．０質量％、カチオン系合成樹脂バインダー（ライトエポックＢＸ−７１  共栄社化学（株）製）が３．５質量％、撥水剤（フッ素系撥水剤（ユニダインＴＧ−５２４３  ダイキン工業（株）製）が０．５質量％付与され、この時の濾材に対する混合液の固形分付与量は、濾材絶乾量に対して５．０質量％であった。
【００４５】
［実施例２］
実施例１において、カビ抑制剤有効成分としてポリアミノプロピルビグアナイドを０．１質量％含むカビ抑制剤の付与量が１．０質量％、カチオン系合成樹脂バインダー（ライトエポックＢＸ−７１  共栄社化学（株）製）が３．５質量％、撥水剤（フッ素系撥水剤（ユニダインＴＧ−５２４３  ダイキン工業（株）製）が０．５質量％を付与するように混合液を調整した以外は実施例１と同様にし、目付質量６５．０ｇ／ｍ２の濾材を得た。この時の濾材に対する混合液の固形分付与量は、濾材絶乾量に対して５．０質量％であった。
【００４６】
［実施例３］
実施例１において、カビ抑制剤有効成分として２−メチル−４−イソチアゾリンを４質量％含むカビ抑制剤の付与量が１．０質量％、カチオン系合成樹脂バインダー（ライトエポックＢＸ−７１  共栄社化学（株）製）が３．５質量％、撥水剤（フッ素系撥水剤（ユニダインＴＧ−５２４３  ダイキン工業（株）製）が０．５質量％を付与するように混合液を調整した以外は実施例１と同様にし、目付質量６５．０ｇ／ｍ２の濾材を得た。この時の濾材に対する混合液の固形分付与量は、濾材絶乾量に対して５．０質量％であった。
【００４７】
［実施例４］
実施例１において、カビ抑制剤有効成分としてデヒドロ酢酸ナトリウムの付与量を０．５質量％含むカビ抑制剤が１．０質量％、カチオン系合成樹脂バインダー（ライトエポックＢＸ−７１  共栄社化学（株）製）が３．５質量％、撥水剤（フッ素系撥水剤（ユニダインＴＧ−５２４３  ダイキン工業（株）製）が０．５質量％を付与するように混合液を調整した以外は実施例１と同様にし、目付質量６５．０ｇ／ｍ２の濾材を得た。この時の濾材に対する混合液の固形分付与量は、濾材絶乾量に対して５．０質量％であった。
【００４８】
［実施例５］
実施例１において、カビ抑制剤有効成分としてブチルカルバミン酸ヨウ化プロピニルを０．０２質量％含むカビ抑制剤の混合液中の部数が２．４部、カチオン極性を有する合成樹脂バインダー（ライトエポックＢＸ−７１共栄社化学（株）製）が８５．４部、撥水剤（フッ素系撥水剤（ユニダインＴＧ−５２４３  ダイキン工業（株）製）が１２．２部となるように混合液を調整した以外は実施例１と同様にした。当該混合液に湿紙を含浸し、その後吸引脱水し１２０℃の多筒式ドライヤーで乾燥し目付重量６４．８ｇ／ｍ２の濾材を得た。乾燥後の濾紙質量に対してカビ抑制剤の付与量が０．１質量％、カチオン系合成樹脂バインダー（ライトエポックＢＸ−７１  共栄社化学（株）製）が３．５質量％、撥水剤（フッ素系撥水剤（ユニダインＴＧ−５２４３  ダイキン工業（株）製）が０．５質量％付与された。この時の濾材に対する混合液の固形分付与量は、濾材絶乾量に対して４．１質量％であった。
【００４９】
［実施例６］
実施例１において、カビ抑制剤有効成分としてブチルカルバミン酸ヨウ化プロピニルを０．０２質量％含むカビ抑制剤の混合液中の部数が５０部、カチオン極性を有する合成樹脂バインダー（ライトエポックＢＸ−７１  共栄社化学（株）製）が４３．８部、撥水剤（フッ素系撥水剤（ユニダインＴＧ−５２４３  ダイキン工業（株）製）が６．２部となるように混合液を調整した以外は実施例１と同様した。当該混合液に、湿紙を含浸し、その後吸引脱水し１２０℃の多筒式ドライヤーで乾燥し、目付質量６５．５ｇ／ｍ２の濾材を得た。乾燥後の濾紙質量に対して、カビ抑制剤の付与量が４．０質量％、カチオン系合成樹脂バインダー（ライトエポックＢＸ−７１  共栄社化学（株）製）が３．５質量％、撥水剤（フッ素系撥水剤（ユニダインＴＧ−５２４３  ダイキン工業（株）製）が０．５質量％付与された。この時の濾材に対する混合液の固形分付与量は、濾材絶乾量に対して８．０質量％であった。
【００５０】
［実施例７］
繊維の表面極性がアニオン極性を有するボロシリケートガラス繊維からなり、平均繊維径３μｍ以下の極細ボロシリケートガラス繊維７０質量％、繊維径６．０μｍ×繊維長５ｍｍのチョップドストランド繊維３０質量％配合し、パルパーにてｐＨ３．０の水を用いて離解後抄紙機にて抄紙した。そして、カビ抑制剤有効成分としてブチルカルバミン酸ヨウ化プロピニルを０．０２質量％含むカビ抑制剤の混合液中の部数が１５．４部、カチオン極性を有する合成樹脂バインダー（ライトエポックＢＸ−７１  共栄社化学（株）製）が７６．９部、撥水剤（フッ素系撥水剤（ユニダインＴＧ−５２４３  ダイキン工業（株）製）が７．７部となるように混合液を調整した。当該混合液に、湿紙を含浸し、その後吸引脱水し１２０℃の多筒式ドライヤーで乾燥し、目付質量６６．２ｇ／ｍ２の濾材を得た。この時の濾材に対する混合液の固形分付与量は濾材絶乾量に対して６．５質量％であり、カビ抑制剤の付与量が１．０質量％、カチオン系合成樹脂バインダー（ライトエポックＢＸ−７１  共栄社化学（株）製）が５．０質量％、撥水剤（フッ素系撥水剤（ユニダインＴＧ−５２４３  ダイキン工業（株）製）が０．５質量％を付与された。
【００５１】
［実施例８］
実施例７において、カビ抑制剤有効成分としてブチルカルバミン酸ヨウ化プロピニルを０．０２質量％含むカビ抑制剤の混合液中の部数が１．８部、カチオン極性を有する合成樹脂バインダー（ライトエポックＢＸ−７１  共栄社化学（株）製）が８９．３部、撥水剤（フッ素系撥水剤（ユニダインＴＧ−５２４３  ダイキン工業（株）製）が８．９部となるように混合液を調整した以外は実施例７と同様した。当該混合液に、湿紙を含浸し、その後吸引脱水し１２０℃の多筒式ドライヤーで乾燥し、目付質量６６．０ｇ／ｍ２の濾材を得た。カビ抑制剤の付与量が０．１質量％、カチオン系合成樹脂バインダー（ライトエポックＢＸ−７１  共栄社化学（株）製）が５．０質量％、撥水剤（フッ素系撥水剤（ユニダインＴＧ−５２４３  ダイキン工業（株）製）が０．５質量％付与され、この時の濾材に対する混合液の固形分付与量は濾材絶乾量に対して５．６質量％であった。
【００５２】
［実施例９］
実施例７において、カビ抑制剤有効成分としてブチルカルバミン酸ヨウ化プロピニルを０．０２質量％含むカビ抑制剤の混合液中の部数が４２．１部、カチオン極性を有する合成樹脂バインダー（ライトエポックＢＸ−７１  共栄社化学（株）製）が５２．６部、撥水剤（フッ素系撥水剤（ユニダインＴＧ−５２４３  ダイキン工業（株）製）が５．３部となるように混合液を調整した以外は実施例７と同様した。当該混合液に、湿紙を含浸し、その後吸引脱水し１２０℃の多筒式ドライヤーで乾燥し、目付質量６６．４ｇ／ｍ２の濾材を得た。カビ抑制剤の付与量が４．０質量％、カチオン系合成樹脂バインダー（ライトエポックＢＸ−７１  共栄社化学（株）製）が５．０質量％、撥水剤（フッ素系撥水剤（ユニダインＴＧ−５２４３  ダイキン工業（株）製）が０．５質量％付与され、この時の濾材に対する混合液の固形分付与量は濾材絶乾量に対して９．５質量％であった。
【００５３】
［実施例１０］
繊維の表面極性がアニオン極性を有するボロシリケートガラス繊維からなり、平均繊維径３μｍ以下の極細ボロシリケートガラス繊維６９．０質量部、繊維径６．０μｍ×繊維長５ｍｍのチョップドストランド繊維２９．６質量部、繊維状ＰＶＡバインダー（商品名：ＳＰＧ０５６−１１、クラレ社製）１．４質量部を配合し、パルパーにてｐＨ３．０の水を用いて離解後抄紙機にて抄紙した以外は実施例７と同様にし、目付質量６７．０ｇ／ｍ２の濾材を得た。この時の濾材に対する混合液の固形分付与量は濾材絶乾量に対して６．５質量％であった。
【００５４】
［実施例１１］
繊維の表面極性がアニオン極性を有するポリエステル繊維とボロシリケートガラス繊維からなり、平均繊維径１２．４μｍ、平均繊維長５ｍｍのポリエステル繊維（商品名ＴＴ０４Ｎ、帝人ファイバー社製）６０質量部及び平均繊維径１３．０μｍ、平均繊維長５ｍｍの芯鞘複合型バインダー繊維（ポリエチレン／ポリエステル）（商品名：ＴＪ０４ＣＮ、帝人ファイバー社製）２０質量部、平均繊維径３μｍ以下の極細ガラス繊維２０質量％を配合し、パルパーにてｐＨ７．０の水を用いて離解後抄紙機にて抄紙した。そして、カビ抑制剤有効成分としてブチルカルバミン酸ヨウ化プロピニルを０．０２質量％含むカビ抑制剤の混合液中の部数が１５．４部、カチオン極性を有する合成樹脂バインダー（ライトエポックＢＸ−７１  共栄社化学（株）製）が７６．９部、撥水剤（フッ素系撥水剤（ユニダインＴＧ−５２４３  ダイキン工業（株）製）が７．７部となるように混合液を調整した。当該混合液に、湿紙を含浸し、その後吸引脱水し１２０℃の多筒式ドライヤーで乾燥し、目付質量７０．５ｇ／ｍ２の濾材を得た。この時の濾材に対する混合液の固形分付与量は濾材絶乾量に対して６．５質量％であり、カビ抑制剤の付与量が１．０質量％、カチオン系合成樹脂バインダー（ライトエポックＢＸ−７１  共栄社化学（株）製）が５．０質量％、撥水剤（フッ素系撥水剤（ユニダインＴＧ−５２４３  ダイキン工業（株）製）が０．５質量％付与された。
【００５５】
［実施例１２］
繊維の表面極性がアニオン極性を有するレーヨン繊維とガラス繊維からなり、平均繊維径１７μｍ、平均繊維長５ｍｍのレーヨン繊維（商品名、ダイワボウレイヨン（株）社製）９８．５質量部、繊維状ＰＶＡバインダー（商品名：ＳＰＧ０５６−１１、クラレ社製）１．５質量部を配合し、パルパーにてｐＨ７．０の水を用いて離解後抄紙機にて抄紙した。そして、カビ抑制剤有効成分としてブチルカルバミン酸ヨウ化プロピニルを０．０２質量％含むカビ抑制剤の混合液中の部数が１５．４部、カチオン極性を有する合成樹脂バインダー（ライトエポックＢＸ−７１  共栄社化学（株）製）が７６．９部、撥水剤（フッ素系撥水剤（ユニダインＴＧ−５２４３  ダイキン工業（株）製）が７．７部となるように混合液を調整した。当該混合液に、湿紙を含浸し、その後吸引脱水し１２０℃の多筒式ドライヤーで乾燥し、目付質量７０．０ｇ／ｍ２の濾材を得た。この時の濾材に対する混合液の固形分付与量は濾材絶乾量に対して６．５質量％であり、カビ抑制剤の付与量が１．０質量％、カチオン系合成樹脂バインダー（ライトエポックＢＸ−７１  共栄社化学（株）製）が５．０質量％、撥水剤（フッ素系撥水剤（ユニダインＴＧ−５２４３  ダイキン工業（株）製）が０．５質量％付与された。
【００５６】
［実施例１３］
実施例７において、カビ抑制剤有効成分としてブチルカルバミン酸ヨウ化プロピニルを０．０２質量％含むカビ抑制剤の混合液中の部数が４０．０部、カチオン極性を有する合成樹脂バインダー（ライトエポックＢＸ−７１  共栄社化学（株）製）が４０．０部、撥水剤（フッ素系撥水剤（ユニダインＴＧ−５２４３  ダイキン工業（株）製）が２０．０部となるように混合液を調整した以外は実施例７と同様した。当該混合液に、湿紙を含浸し、その後吸引脱水し１２０℃の多筒式ドライヤーで乾燥し、目付質量６６．０ｇ／ｍ２の濾材を得た。この時の濾材に対する混合液の固形分付与量は濾材絶乾量に対して２．５質量％であり、カビ抑制剤の付与量が１．０質量％、カチオン系合成樹脂バインダー（ライトエポックＢＸ−７１  共栄社化学（株）製）が１．０質量％、撥水剤（フッ素系撥水剤（ユニダインＴＧ−５２４３  ダイキン工業（株）製）が０．５質量％付与された。
【００５７】
［実施例１４］
実施例７において、カビ抑制剤有効成分としてブチルカルバミン酸ヨウ化プロピニルを０．０２質量％含むカビ抑制剤の混合液中の部数が８．７部、カチオン極性を有する合成樹脂バインダー（ライトエポックＢＸ−７１  共栄社化学（株）製）が８７．０部、撥水剤（フッ素系撥水剤（ユニダインＴＧ−５２４３  ダイキン工業（株）製）が４．３部となるように混合液を調整した以外は実施例７と同様とした。当該混合液に、湿紙を含浸し、その後吸引脱水し１２０℃の多筒式ドライヤーで乾燥し、目付質量６６．７ｇ／ｍ２の濾材を得た。この時の濾材に対する混合液の固形分付与量は濾材絶乾量に対して１１．５質量％であり、カビ抑制剤の付与量が１．０質量％、カチオン系合成樹脂バインダー（ライトエポックＢＸ−７１  共栄社化学（株）製）が１０．０質量％、撥水剤（フッ素系撥水剤（ユニダインＴＧ−５２４３  ダイキン工業（株）製）が０．５質量％付与された。
【００５８】
［実施例１５］
実施例１において、カビ抑制剤有効成分としてブチルカルバミン酸ヨウ化プロピニルを０．０２質量％含むカビ抑制剤の混合液中の部数が２２．２部、カチオン極性を有する合成樹脂バインダー（ライトエポックＢＸ−７１  共栄社化学（株）製）が７７．８部となるように混合液を調整した以外は実施例１と同様とした。当該混合液に、湿紙を含浸し、その後吸引脱水し１２０℃の多筒式ドライヤーで乾燥し、目付質量６５．０ｇ／ｍ２の濾材を得た。この時の濾材に対する混合液の固形分付与量は濾材絶乾量に対して４．５質量％であり、カビ抑制剤有効成分としてブチルカルバミン酸ヨウ化プロピニルを含むカビ抑制剤の付与量が１．０質量％、カチオン系合成樹脂バインダー（ライトエポックＢＸ−７１  共栄社化学（株）製）が３．５質量％付与された。
【００５９】
［実施例１６］
実施例１において、カビ抑制剤有効成分としてブチルカルバミン酸ヨウ化プロピニルを０．０２質量％と２−メチル−４−イソチアゾリン−３−オンを４質量％含むカビ抑制剤の混合液中の部数が２２．２部、カチオン極性を有する合成樹脂バインダー（ライトエポックＢＸ−７１  共栄社化学（株）製）が７７．８部となるように混合液を調整した以外は実施例１と同様とした。当該混合液に、湿紙を含浸し、その後吸引脱水し１２０℃の多筒式ドライヤーで乾燥し、目付質量６５．０ｇ／ｍ２の濾材を得た。この時の濾材に対する混合液の固形分付与量は濾材絶乾量に対して４．５質量％であり、カビ抑制剤の付与量が１．０質量％、カチオン系合成樹脂バインダー（ライトエポックＢＸ−７１  共栄社化学（株）製）が３．５質量％を付与された。
【００６０】
［実施例１７］
実施例１において、カビ抑制剤有効成分としてブチルカルバミン酸ヨウ化プロピニルを０．０２質量％と２−メチル−４−イソチアゾリン−３−オンを４質量％含むカビ抑制剤の混合液中の部数が１８．２部、カチオン極性を有する合成樹脂バインダー（ライトエポックＢＸ−７１  共栄社化学（株）製）が６３．６部、撥水剤（フッ素系撥水剤（ユニダインＴＧ−５２４３  ダイキン工業（株）製）が１８．２部となるように混合液を調整した以外は実施例１と同様とした。当該混合液に、湿紙を含浸し、その後吸引脱水し１２０℃の多筒式ドライヤーで乾燥し、目付質量６５．０ｇ／ｍ２の濾材を得た。この時の濾材に対する混合液の固形分付与量は濾材絶乾量に対して５．５質量％であり、カビ抑制剤の付与量が１．０質量％、カチオン系合成樹脂バインダー（ライトエポックＢＸ−７１  共栄社化学（株）製）が３．５質量％撥水剤（フッ素系撥水剤（ユニダインＴＧ−５２４３  ダイキン工業（株）製）が１．０質量％付与された。
【００６１】
［実施例１８］
実施例７において、濾材繊維を一度乾燥させた後に、カビ抑制剤とカチオン性バインダーと撥水剤の混合液を含浸させた以外は実施例７と同様にし、目付質量６６．２ｇ／ｍ２の濾材を得た。この時の濾材に対する混合液の固形分付与量は濾材絶乾量に対して６．５質量％であった。
【００６２】
［実施例１９］
実施例１１において、カビ抑制剤有効成分としてポリアミノプロピルビグアナイドを０．１質量％含むカビ抑制剤とした以外は実施例１１と同様にして、目付質量７０．５ｇ／ｍ２の濾材を得た。この時の濾材に対する混合液の固形分付与量は濾材絶乾量に対して６．５質量％であった。
【００６３】
［実施例２０］
実施例１２において、カビ抑制剤有効成分としてポリアミノプロピルビグアナイドを０．１質量％含むカビ抑制剤とした以外は実施例１２と同様にして、目付質量７０．０ｇ／ｍ２の濾材を得た。この時の濾材に対する混合液の固形分付与量は濾材絶乾量に対して６．５質量％であった。
【００６４】
［実施例２１］
実施例１１において、カビ抑制剤有効成分として２−メチル−４−イソチアゾリン−３−オンを４質量％含むカビ抑制剤とした以外は実施例１１と同様にして、目付質量７０．５ｇ／ｍ２の濾材を得た。この時の濾材に対する混合液の固形分付与量は濾材絶乾量に対して６．５質量％であった。
【００６５】
［実施例２２］
実施例１２において、カビ抑制剤有効成分として２−メチル−４−イソチアゾリン−３−オンを４質量％含むカビ抑制剤とした以外は実施例１２と同様にして、目付質量７０．０ｇ／ｍ２の濾材を得た。この時の濾材に対する混合液の固形分付与量は濾材絶乾量に対して６．５質量％であった。
【００６６】
［実施例２３］
実施例１１において、カビ抑制剤有効成分としてデヒドロ酢酸ナトリウムを０．５質量％含むカビ抑制剤とした以外は実施例１１と同様にして、目付質量７０．５ｇ／ｍ２の濾材を得た。この時の濾材に対する混合液の固形分付与量は濾材絶乾量に対して６．５質量％であった。
【００６７】
［実施例２４］
実施例１２において、カビ抑制有効剤成分がデヒドロ酢酸ナトリウムを０．５質量％含むカビ抑制剤とした以外は実施例１２と同様にして、目付質量７０．０ｇ／ｍ２の濾材を得た。この時の濾材に対する混合液の固形分付与量は濾材絶乾量に対して６．５質量％であった。
【００６８】
［実施例２５］
実施例１において、カビ抑制剤有効成分としてブチルカルバミン酸ヨウ化プロピニルを０．０２質量％とポリアミノプロピルビグアナイドを０．１質量％含むカビ抑制剤とした以外は実施例１と同様にして、目付質量６５．０ｇ／ｍ２の濾材を得た。この時の濾材に対する混合液の固形分付与量は濾材絶乾量に対して５．０量％であった。
【００６９】
［実施例２６］
実施例１において、カビ抑制剤有効成分としてブチルカルバミン酸ヨウ化プロピニルを０．０２質量％とデヒドロ酢酸ナトリウムを０．５質量％含むカビ抑制剤とした以外は実施例１と同様にして、目付質量６５．０ｇ／ｍ２の濾材を得た。この時の濾材に対する混合液の固形分付与量は濾材絶乾量に対して５．０量％であった。
【００７０】
［実施例２７］
実施例１において、カビ抑制剤有効成分としてポリアミノプロピルビグアナイドを０．１質量％と２−メチル−４−イソチアゾリン−３−オンを４質量％含むカビ抑制剤とした以外は実施例１と同様にして、目付質量６５．０ｇ／ｍ２の濾材を得た。この時の濾材に対する混合液の固形分付与量は濾材絶乾量に対して５．０量％であった。
【００７１】
［実施例２８］
実施例１において、カビ抑制剤有効成分として２−メチル−４−イソチアゾリン−３−オンを４質量％とデヒドロ酢酸ナトリウムを０．５質量％含むカビ抑制剤とした以外は実施例１と同様にして、目付質量６５．０ｇ／ｍ２の濾材を得た。この時の濾材に対する混合液の固形分付与量は濾材絶乾量に対して５．０量％であった。
【００７２】
［実施例２９］
実施例７において、カビ抑制剤有効成分としてポリアミノプロピルビグアナイドを０．１質量％とデヒドロ酢酸ナトリウムを０．５質量％含むカビ抑制剤とした以外は実施例７と同様にして、目付質量６６．２ｇ／ｍ２の濾材を得た。この時の濾材に対する混合液の固形分付与量は濾材絶乾量に対して６．５量％であった。
【００７３】
［実施例３０］
実施例７において、カビ抑制剤有効成分としてポリアミノプロピルビグアナイドを０．１質量％と２−メチル−４−イソチアゾリン−３−オンを４質量％含むカビ抑制剤とした以外は実施例７と同様にして、目付質量６６．２ｇ／ｍ２の濾材を得た。この時の濾材に対する混合液の固形分付与量は濾材絶乾量に対して６．５量％であった。
【００７４】
［実施例３１］
実施例７において、カビ抑制剤有効成分としてブチルカルバミン酸ヨウ化プロピニルを０．０２質量％とポリアミノプロピルビグアナイドを０．１質量％含むカビ抑制剤とした以外は実施例７と同様にして、目付質量６６．２ｇ／ｍ２の濾材を得た。この時の濾材に対する混合液の固形分付与量は濾材絶乾量に対して６．５量％であった。
【００７５】
［実施例３２］
実施例７において、カビ抑制剤有効成分としてポリアミノプロピルビグアナイドを０．１質量％含むカビ抑制剤とした以外は実施例７と同様にして、目付質量６６．２ｇ／ｍ２の濾材を得た。この時の濾材に対する混合液の固形分付与量は濾材絶乾量に対して６．５量％であった。
【００７６】
［実施例３３］
実施例７において、カビ抑制剤有効成分として２−メチル−４−イソチアゾリン−３−オンを４質量％含むカビ抑制剤とした以外は実施例７と同様にして、目付質量６６．２ｇ／ｍ２の濾材を得た。この時の濾材に対する混合液の固形分付与量は濾材絶乾量に対して６．５量％であった。
【００７７】
［実施例３４］
実施例７において、カビ抑制剤有効成分としてデヒドロ酢酸ナトリウムを０．５質量％含むカビ抑制剤とした以外は実施例７と同様にして、目付質量６６．２ｇ／ｍ２の濾材を得た。この時の濾材に対する混合液の固形分付与量は濾材絶乾量に対して６．５量％であった。
【００７８】
［実施例３５］
実施例１１において、カビ抑制剤有効成分としてポリアミノプロピルビグアナイドを０．１質量％とデヒドロ酢酸ナトリウムを０．５質量％含むカビ抑制剤とした以外は実施例１１と同様にして、目付質量７０．５ｇ／ｍ２の濾材を得た。この時の濾材に対する混合液の固形分付与量は濾材絶乾量に対して６．５質量％であった。
【００７９】
［実施例３６］
実施例１１において、カビ抑制剤有効成分としてポリアミノプロピルビグアナイドを０．１質量％と２−メチル４−イソチアゾリン−３−オンを４質量％含むカビ抑制剤とした以外は実施例１１と同様にして、目付質量７０．５ｇ／ｍ２の濾材を得た。この時の濾材に対する混合液の固形分付与量は濾材絶乾量に対して６．５質量％であった。
【００８０】
［実施例３７］
実施例１１において、カビ抑制剤有効成分としてブチルカルバン酸ヨウ化プロピニルを０．０２質量％とポリアミノプロピルビグアナイドを０．１質量％含むカビ抑制剤とした以外は実施例１１と同様にして、目付質量７０．５ｇ／ｍ２の濾材を得た。この時の濾材に対する混合液の固形分付与量は濾材絶乾量に対して６．５質量％であった。
【００８１】
［実施例３８］
実施例１において、カビ抑制剤有効成分としてポリプロピルビグアナイドを０．１質量％とデヒドロ酢酸ナトリウムを０．５質量％含むカビ抑制剤とした以外は実施例１と同様にして、目付質量６５．０ｇ／ｍ２の濾材を得た。この時の濾材に対する混合液の固形分付与量は濾材絶乾量に対して５．０量％であった。
【００８２】
［実施例３９］
実施例７において、カビ抑制剤有効成分としてブチルカルバミン酸ヨウ化プロピニルを０．０２質量％含むカビ抑制剤の混合液中の部数が７．４部、カチオン極性を有する合成樹脂バインダー（ライトエポックＢＸ−７１  共栄社化学（株）製）が８８．９部、撥水剤（フッ素系撥水剤（ユニダインＴＧ−５２４３  ダイキン工業（株）製）が３．７部となるように混合液を調整した以外は実施例７と同様とした。当該混合液に、湿紙を含浸し、その後吸引脱水し１２０℃の多筒式ドライヤーで乾燥し、目付質量６６．２ｇ／ｍ２の濾材を得た。この時の濾材に対する混合液の固形分付与量は濾材絶乾量に対して１３．５質量％であり、カビ抑制剤の付与量が１．０質量％、カチオン系合成樹脂バインダー（ライトエポックＢＸ−７１  共栄社化学（株）製）が１２．０質量％、撥水剤（フッ素系撥水剤（ユニダインＴＧ−５２４３  ダイキン工業（株）製）が０．５質量％を付与された。
【００８３】
［実施例４０］
実施例１において、カビ抑制剤有効成分としてブチルカルバミン酸ヨウ化プロピニルを０．０２質量％と２−メチル−４−イソチアゾリン−３−オンを４質量％含むカビ抑制剤の混合液中の部数が１７．５部、カチオン極性を有する合成樹脂バインダー（ライトエポックＢＸ−７１  共栄社化学（株）製）が６１．４部、撥水剤（フッ素系撥水剤（ユニダインＴＧ−５２４３  ダイキン工業（株）製）が２１．１部となるように混合液を調整した以外は実施例１と同様とした。当該混合液に、湿紙を含浸し、その後吸引脱水し１２０℃の多筒式ドライヤーで乾燥し、目付質量６５．０ｇ／ｍ２の濾材を得た。この時の濾材に対する混合液の固形分付与量は濾材絶乾量に対して５．７質量％であり、カビ抑制剤有効成分としてブチルカルバミン酸ヨウ化プロピニルと２−メチル−４−イソチアゾリン−３−オンを含むカビ抑制剤の付与量が１．０質量％であり、カチオン系合成樹脂バインダー（ライトエポックＢＸ−７１  共栄社化学（株）製）が３．５質量％、撥水剤（フッ素系撥水剤（ユニダインＴＧ−５２４３  ダイキン工業（株）製）が１．２質量％付与された。
【００８４】
［比較例１］
実施例１において、カビ抑制剤有効成分としてブチルカルバミン酸ヨウ化プロピニルを０．０２質量％含むカビ抑制剤の混合液中の部数が８８．９部、撥水剤（フッ素系撥水剤（ユニダインＴＧ−５２４３  ダイキン工業（株）製）が１１．１部となるように混合液を調整した以外は実施例１と同様とした。当該混合液に、湿紙を含浸し、その後吸引脱水し１２０℃の多筒式ドライヤーで乾燥し、目付質量６４．９ｇ／ｍ２の濾材を得た。この時の濾材に対する混合液の固形分付与量は濾材絶乾量に対して４．５質量％であり、カビ抑制剤の付与量が４．０質量％、撥水剤（フッ素系撥水剤（ユニダインＴＧ−５２４３  ダイキン工業（株）製）が０．５質量％付与された。
【００８５】
［比較例２］
実施例１において、カビ抑制剤有効成分としてポリアミノプロピルビグアナイドを０．１質量％含むカビ抑制剤の混合液中の部数が８８．９部、撥水剤（フッ素系撥水剤（ユニダインＴＧ−５２４３  ダイキン工業（株）製）が１１．１部となるように混合液を調整した以外は実施例１と同様とした。当該混合液に、湿紙を含浸し、その後吸引脱水し１２０℃の多筒式ドライヤーで乾燥し、目付質量６５．０ｇ／ｍ２の濾材を得た。この時の濾材に対する混合液の固形分付与量は濾材絶乾量に対して４．５質量％であり、カビ抑制剤の付与量が４．０質量％、撥水剤（フッ素系撥水剤（ユニダインＴＧ−５２４３  ダイキン工業（株）製）が０．５質量％付与された。
得た。
【００８６】
［比較例３］
実施例１において、カビ抑制剤有効成分として２−メチル−４−イソチアゾリンを４質量％含むカビ抑制剤の混合液中の部数が８８．９部、９撥水剤（フッ素系撥水剤（ユニダインＴＧ−５２４３  ダイキン工業（株）製）が１１．１部となるように混合液を調整した以外は実施例１と同様とした。当該混合液に、湿紙を含浸し、その後吸引脱水し１２０℃の多筒式ドライヤーで乾燥し、目付質量６４．８ｇ／ｍ２の濾材を得た。この時の濾材に対する混合液の固形分付与量は濾材絶乾量に対して４．５質量％であり、カビ抑制剤の付与量が４．０質量％、撥水剤（フッ素系撥水剤（ユニダインＴＧ−５２４３  ダイキン工業（株）製）が０．５質量％付与された。
得た。
【００８７】
［比較例４］
実施例１において、カビ抑制剤有効成分としてデヒドロ酢酸ナトリウムを０．５質量％含むカビ抑制剤の混合液中の部数が８８．９部、９撥水剤（フッ素系撥水剤（ユニダインＴＧ−５２４３  ダイキン工業（株）製）が１１．１部となるように混合液を調整した以外は実施例１と同様とした。当該混合液に、湿紙を含浸し、その後吸引脱水し１２０℃の多筒式ドライヤーで乾燥し、目付質量６４．９ｇ／ｍ２の濾材を得た。この時の濾材に対する混合液の固形分付与量は濾材絶乾量に対して４．５質量％であり、カビ抑制剤の付与量が４．０質量％、撥水剤（フッ素系撥水剤（ユニダインＴＧ−５２４３  ダイキン工業（株）製）が０．５質量％付与された。
【００８８】
［比較例５］
実施例１において、カビ抑制剤有効成分としてブチルカルバミン酸ヨウ化プロピニルを０．０２質量％含むカビ抑制剤の混合液中の部数が９０．９部、撥水剤（フッ素系撥水剤（ユニダインＴＧ−５２４３  ダイキン工業（株）製）が９．１部となるように混合液を調整した以外は実施例１と同様とした。当該混合液に、湿紙を含浸し、その後吸引脱水し１２０℃の多筒式ドライヤーで乾燥し、目付質量６４．７ｇ／ｍ２の濾材を得た。この時の濾材に対する混合液の固形分付与量は濾材絶乾量に対して５．５質量％であり、カビ抑制剤の付与量が５．０質量％、撥水剤（フッ素系撥水剤（ユニダインＴＧ−５２４３  ダイキン工業（株）製）が０．５質量％付与された。
【００８９】
［比較例６］
実施例１において、カチオン極性を有する合成樹脂バインダー（ライトエポックＢＸ−７１  共栄社化学（株）製）が８７．５部、撥水剤（フッ素系撥水剤（ユニダインＴＧ−５２４３  ダイキン工業（株）製）が１２．５部となるように混合液を調整した以外は実施例１と同様とした。当該混合液に、湿紙を含浸し、その後吸引脱水し１２０℃の多筒式ドライヤーで乾燥し、目付質量６４．８ｇ／ｍ２の濾材を得た。この時の濾材に対する混合液の固形分付与量は濾材絶乾量に対して４．０質量％であり、カチオン系合成樹脂バインダー（ライトエポックＢＸ−７１  共栄社化学（株）製）が３．５質量％、撥水剤（フッ素系撥水剤（ユニダインＴＧ−５２４３  ダイキン工業（株）製）が０．５質量％付与された。
【００９０】
［比較例７］
実施例７において、カビ抑制剤有効成分としてブチルカルバミン酸ヨウ化プロピニルを０．０２質量％含むカビ抑制剤の混合液中の部数が６６．７部、撥水剤（フッ素系撥水剤（ユニダインＴＧ−５２４３  ダイキン工業（株）製）が３３．３部となるように混合液を調整した以外は実施例７と同様とした。当該混合液に、湿紙を含浸し、その後吸引脱水し１２０℃の多筒式ドライヤーで乾燥し、目付質量６６．２ｇ／ｍ２の濾材を得た。この時の濾材に対する混合液の固形分付与量は濾材絶乾量に対して１．５質量％であり、カビ抑制剤の付与量が１．０質量％、撥水剤（フッ素系撥水剤（ユニダインＴＧ−５２４３  ダイキン工業（株）製）が０．５質量％付与された。
【００９１】
［比較例８］
実施例７において、カビ抑制剤有効成分としてブチルカルバミン酸ヨウ化プロピニルを０．０２質量％含むカビ抑制剤の混合液中の部数が９０．９部、撥水剤（フッ素系撥水剤（ユニダインＴＧ−５２４３  ダイキン工業（株）製）が９．１部となるように混合液を調整した以外は実施例７と同様とした。当該混合液に、湿紙を含浸し、その後吸引脱水し１２０℃の多筒式ドライヤーで乾燥し、目付質量６６．１ｇ／ｍ２の濾材を得た。この時の濾材に対する混合液の固形分付与量は濾材絶乾量に対して５．５質量％であり、カビ抑制剤の付与量が５．０質量％、撥水剤（フッ素系撥水剤（ユニダインＴＧ−５２４３  ダイキン工業（株）製）が０．５質量％付与された。
【００９２】
［比較例９］
実施例７において、カチオン極性を有する合成樹脂バインダー（ライトエポックＢＸ−７１  共栄社化学（株）製）が９０．９部、撥水剤（フッ素系撥水剤（ユニダインＴＧ−５２４３  ダイキン工業（株）製）が９．１部となるように混合液を調整した以外は実施例７と同様とした。当該混合液に、湿紙を含浸し、その後吸引脱水し１２０℃の多筒式ドライヤーで乾燥し、目付質量６６．３ｇ／ｍ２の濾材を得た。この時の濾材に対する混合液の固形分付与量は濾材絶乾量に対して５．５質量％であり、カチオン系合成樹脂バインダー（ライトエポックＢＸ−７１  共栄社化学（株）製）が５．０質量％、撥水剤（フッ素系撥水剤（ユニダインＴＧ−５２４３  ダイキン工業（株）製）が０．５質量％付与された。
【００９３】
［比較例１０］
実施例７において、繊維の表面極性がカチオン極性を有し、平均繊維径３０μｍのイオン交換繊維（商品名ＩＥＦ−ＷＡ、ニチビ（株）社製）９８質量部と、繊維状ＰＶＡバインダー（商品名：ＳＰＧ０５６−１１、クラレ社製）２質量部とした以外は実施例７と同様にし、目付質量７２．２ｇ／ｍ２の濾材を得た。この時の濾材に対する混合液の固形分付与量は濾材絶乾量に対して６．５質量％であった。
【００９４】
［比較例１１］
実施例７において、カビ抑制剤有効成分としてブチルカルバミン酸ヨウ化プロピニルを０．０２質量％含むカビ抑制剤の混合液中の部数が４２．１部、アニオン極性を有する合成樹脂バインダー（ボンコートＡＮ−１５５  ＤＩＣ（株）製）が５２．６部、撥水剤（フッ素系撥水剤（ユニダインＴＧ−５２４３  ダイキン工業（株）製）が５．３部となるように混合液を調整した以外は実施例７と同様とした。当該混合液に、湿紙を含浸し、その後吸引脱水し１２０℃の多筒式ドライヤーで乾燥し、目付質量６６．２ｇ／ｍ２の濾材を得た。この時の濾材に対する混合液の固形分付与量は濾材絶乾量に対して９．５質量％であり、カビ抑制剤の付与量が４．０質量％、アニオン系合成樹脂バインダー（ボンコートＡＮ−１５５  ＤＩＣ（株）製）が５．０質量％、撥水剤（フッ素系撥水剤（ユニダインＴＧ−５２４３  ダイキン工業（株）製）が０．５質量％付与された。
【００９５】
［比較例１２］
実施例１１において、カチオン系合成樹脂バインダー（ライトエポックＢＸ−７１  共栄社化学（株）製）が５．０質量％、撥水剤（フッ素系撥水剤（ユニダインＴＧ−５２４３  ダイキン工業（株）製）が０．５質量％となるように混合液を調整し、湿紙を含浸し、その後吸引脱水し１２０℃の多筒式ドライヤーで乾燥し、目付質量７０．４ｇ／ｍ２の濾材を得た。この時の濾材に対する混合液の固形分付与量は濾材絶乾量に対して５．５質量％であった。
【００９６】
［比較例１３］
実施例１２において、カチオン系合成樹脂バインダー（ライトエポックＢＸ−７１  共栄社化学（株）製）が５．０質量％、撥水剤（フッ素系撥水剤（ユニダインＴＧ−５２４３  ダイキン工業（株）製）が０．５質量％となるように混合液を調整し、湿紙を含浸し、その後吸引脱水し１２０℃の多筒式ドライヤーで乾燥し、目付質量７０．０ｇ／ｍ２の濾材を得た。この時の濾材に対する混合液の固形分付与量は濾材絶乾量に対して５．５質量％であった。
【００９７】
［比較例１４］
実施例１１において、カビ抑制剤有効成分としてブチルカルバミン酸ヨウ化プロピニルを０．０２質量％含むカビ抑制剤したときの混合液中の部数が８８．９部、撥水剤（フッ素系撥水剤（ユニダインＴＧ−５２４３  ダイキン工業（株）製）が１１．１部となるように混合液を調整した以外は実施例１１と同様とし、その後、湿紙を含浸し、その後吸引脱水し１２０℃の多筒式ドライヤーで乾燥し、目付質量７０．５ｇ／ｍ２の濾材を得た。この時の濾材に対する混合液の固形分付与量は濾材絶乾量に対して４．５質量％であった。
【００９８】
［比較例１５］
実施例１２において、カビ抑制剤有効成分としてブチルカルバミン酸ヨウ化プロピニルを０．０２質量％含むカビ抑制剤したときの混合液中の部数が８８．９部、撥水剤（フッ素系撥水剤（ユニダインＴＧ−５２４３  ダイキン工業（株）製）が１１．１部となるように混合液を調整した以外は実施例１２と同様とし、その後、湿紙を含浸し、その後吸引脱水し１２０℃の多筒式ドライヤーで乾燥し、目付質量７０．０ｇ／ｍ２の濾材を得た。この時の濾材に対する混合液の固形分付与量は濾材絶乾量に対して４．５質量％であった。
【００９９】
［比較例１６］
実施例１１において、カビ抑制剤有効成分としてポリアミノプロピルビグアナイドを０．１質量％含むカビ抑制剤の混合液中の部数が８８．９部、撥水剤（フッ素系撥水剤（ユニダインＴＧ−５２４３  ダイキン工業（株）製）が１１．１部となるように混合液を調整し、湿紙を含浸した以外は実施例１１と同様とし、その後、その後吸引脱水し１２０℃の多筒式ドライヤーで乾燥し、目付質量７０．５ｇ／ｍ２の濾材を得た。この時の濾材に対する混合液の固形分付与量は濾材絶乾量に対して４．５質量％であった。
【０１００】
［比較例１７］
実施例１２において、カビ抑制剤有効成分としてポリアミノプロピルビグアナイドを０．１質量％含むカビ抑制剤の混合液中の部数が８８．９部、撥水剤（フッ素系撥水剤（ユニダインＴＧ−５２４３  ダイキン工業（株）製）が１１．１部となるように混合液を調整した以外は実施例１２と同様とし、その後、湿紙を含浸し、その後吸引脱水し１２０℃の多筒式ドライヤーで乾燥し、目付質量７０．０ｇ／ｍ２の濾材を得た。この時の濾材に対する混合液の固形分付与量は濾材絶乾量に対して４．５質量％であった。
【０１０１】
［比較例１８］
実施例１１において、カビ抑制剤有効成分として２−メチル−４−イソチアゾリン−３−オンを４質量％含むカビ抑制剤の混合液中の部数が８８．９部、撥水剤（フッ素系撥水剤（ユニダインＴＧ−５２４３  ダイキン工業（株）製）が１１．１部となるように混合液を調整した以外は実施例１１と同様とし、その後、湿紙を含浸し、その後吸引脱水し１２０℃の多筒式ドライヤーで乾燥し、目付質量７０．５ｇ／ｍ２の濾材を得た。この時の濾材に対する混合液の固形分付与量は濾材絶乾量に対して４．５質量％であった。
【０１０２】
［比較例１９］
実施例１２において、カビ抑制剤有効成分として２−メチル−４−イソチアゾリン−３−オンを４質量％含むカビ抑制剤の混合液中の部数が８８．９部、撥水剤（フッ素系撥水剤（ユニダインＴＧ−５２４３  ダイキン工業（株）製）が１１．１部となるように混合液を調整した以外は実施例１２と同様とし、その後、湿紙を含浸し、その後吸引脱水し１２０℃の多筒式ドライヤーで乾燥し、目付質量７０．０ｇ／ｍ２の濾材を得た。この時の濾材に対する混合液の固形分付与量は濾材絶乾量に対して４．５質量％であった。
【０１０３】
［比較例２０］
実施例１１において、カビ抑制剤有効成分としてデヒドロ酢酸ナトリウムを０．５質量％含むカビ抑制剤の混合液中の部数が８８．９部、撥水剤（フッ素系撥水剤（ユニダインＴＧ−５２４３  ダイキン工業（株）製）が１１．１部となるように混合液を調整した以外は実施例１１と同様とし、その後、湿紙を含浸し、その後吸引脱水し１２０℃の多筒式ドライヤーで乾燥し、目付質量７０．５ｇ／ｍ２の濾材を得た。この時の濾材に対する混合液の固形分付与量は濾材絶乾量に対して４．５質量％であった。
【０１０４】
［比較例２１］
実施例１２において、カビ抑制剤有効成分としてデヒドロ酢酸ナトリウムを０．５質量％含むカビ抑制剤の混合液中の部数が８８．９部、撥水剤（フッ素系撥水剤（ユニダインＴＧ−５２４３  ダイキン工業（株）製）が１１．１部となるように混合液を調整した以外は実施例１２と同様とし、その後、湿紙を含浸し、その後吸引脱水し１２０℃の多筒式ドライヤーで乾燥し、目付質量７０．０ｇ／ｍ２の濾材を得た。この時の濾材に対する混合液の固形分付与量は濾材絶乾量に対して４．５質量％であった。
【０１０５】
［比較例２２］
実施例１において、カビ抑制剤有効成分としてポリアミノプロピルビグアナイドを０．１質量％とデヒドロ酢酸ナトリウムを０．５質量％含むカビ抑制剤の混合液中の部数が８８．９部、撥水剤（フッ素系撥水剤（ユニダインＴＧ−５２４３  ダイキン工業（株）製）が１１．１部となるように混合液を調整した以外は実施例１と同様とし、その後、湿紙を含浸し、その後吸引脱水し１２０℃の多筒式ドライヤーで乾燥し、目付質量６５．５ｇ／ｍ２の濾材を得た。この時の濾材に対する混合液の固形分付与量は濾材絶乾量に対して４．５質量％であった。
【０１０６】
［比較例２３］
実施例１において、カビ抑制剤有効成分としてポリアミノプロピルビグアナイドを０．１質量％と２−メチル−４−イソチアゾリン−３−オンを４質量％含むカビ抑制剤の混合液中の部数が８８．９部、撥水剤（フッ素系撥水剤（ユニダインＴＧ−５２４３  ダイキン工業（株）製）が１１．１部となるように混合液を調整した以外は実施例１と同様とし、その後、湿紙を含浸し、その後吸引脱水し１２０℃の多筒式ドライヤーで乾燥し、目付質量６５．５ｇ／ｍ２の濾材を得た。この時の濾材に対する混合液の固形分付与量は濾材絶乾量に対して４．５質量％であった。
【０１０７】
［比較例２４］
実施例１において、カビ抑制剤有効成分としてブチルカルバミン酸ヨウ化プロピニルを０．０２質量％と２−メチル−４−イソチアゾリン−３−オンを４質量％含むカビ抑制剤の混合液中の部数が８８．９部、撥水剤（フッ素系撥水剤（ユニダインＴＧ−５２４３  ダイキン工業（株）製）が１１．１部となるように混合液を調整した以外は実施例１と同様とし、その後、湿紙を含浸し、その後吸引脱水し１２０℃の多筒式ドライヤーで乾燥し、目付質量６５．５ｇ／ｍ２の濾材を得た。この時の濾材に対する混合液の固形分付与量は濾材絶乾量に対して４．５質量％であった。
【０１０８】
［比較例２５］
実施例１において、カビ抑制剤有効成分としてブチルカルバミン酸ヨウ化プロピニルを０．０２質量％とポリアミノプロピルビグアナイドを０．１質量％含むカビ抑制剤の混合液中の部数が８８．９部、撥水剤（フッ素系撥水剤（ユニダインＴＧ−５２４３  ダイキン工業（株）製）が１１．１部となるように混合液を調整した以外は実施例１と同様とし、その後、湿紙を含浸し、その後吸引脱水し１２０℃の多筒式ドライヤーで乾燥し、目付質量６５．５ｇ／ｍ２の濾材を得た。この時の濾材に対する混合液の固形分付与量は濾材絶乾量に対して４．５質量％であった。
【０１０９】
［比較例２６］
実施例１において、カビ抑制剤有効成分として２−メチル−４−イソチアゾリン−３−オンを４質量％とポデヒドロ酢酸ナトリウムを０．５質量％含むカビ抑制剤の混合液中の部数が８８．９部、撥水剤（フッ素系撥水剤（ユニダインＴＧ−５２４３  ダイキン工業（株）製）が１１．１部となるように混合液を調整した以外は実施例１と同様とし、その後、湿紙を含浸し、その後吸引脱水し１２０℃の多筒式ドライヤーで乾燥し、目付質量６５．５ｇ／ｍ２の濾材を得た。この時の濾材に対する混合液の固形分付与量は濾材絶乾量に対して４．５質量％であった。
【０１１０】
［比較例２７］
実施例１において、カビ抑制剤有効成分としてブチルカルバミン酸ヨウ化プロピニルを０．０２質量％とポリアミノプロピルビグアナイドを０．１質量％含むカビ抑制剤の混合液中の部数が８８．９部、撥水剤（フッ素系撥水剤（ユニダインＴＧ−５２４３  ダイキン工業（株）製）が１１．１部となるように混合液を調整した以外は実施例１と同様とし、その後、湿紙を含浸し、その後吸引脱水し１２０℃の多筒式ドライヤーで乾燥し、目付質量６５．５ｇ／ｍ２の濾材を得た。この時の濾材に対する混合液の固形分付与量は濾材絶乾量に対して４．５質量％であった。
【０１１１】
各実施例及び比較例で得られたエアフィルタ用濾材の評価結果を表２，３，４，５、６に示す。評価方法は、以下の方法で行った。
【０１１２】
（１）圧力損失
自製の装置を用いて、有効面積１００ｃｍ２の濾紙に面風速５．３ｃｍ／ｓｅｃで７通風した時の圧力損失を微差圧計で測定した。
【０１１３】
（２）ＤＯＰ透過率
ラスキンノズルで発生させた多分散ＤＯＰ粒子を含む空気を、有効面積１００ｃｍ２の濾紙に面風速５．３ｃｍ／ｓｅｃで通風した時のＤＯＰの捕集効率を、リオン社製レーザーパーティクルカウンターを使用し測定した。なお、測定対象粒子径０．３μｍ単分散は粒子径０．３−０．４μｍと０．４−０．５μｍのＤＯＰ透過率の幾何平均を０．３μｍ単分散の透過率とした。ＤＯＰ捕集効率は、１００−（ＤＯＰ透過率）の式から求めた。また、上流側のＤＯＰ発生濃度は、０．１μｍ以下で約１×１０９個／ｆｔ３とした。
【０１１４】
（３）可燃物
５２５±２５℃、１０分間電気炉にて加熱し、加熱前後での質量差を加熱前質量で除し百分率として求めた。
【０１１５】
（４）カビ抑制剤付与量
カビ抑制剤、合成樹脂バインダー、撥水剤の混合液を付与後のエアフィルタ用濾材の濾材繊維中に含まれる有機繊維を除いた上記で求めた可燃物量に混合液中のカビ抑制剤配合率を乗して求めた。
【０１１６】
（５）合成樹脂バインダー付与量
カビ抑制剤、合成樹脂バインダー、撥水剤の混合液を付与後のエアフィルタ用濾材の濾材繊維中に含まれる有機繊維を除いた上記で求めた可燃物量に混合液中の合成樹脂バインダー配合率を乗して求めた。
【０１１７】
（６）撥水剤付与量
カビ抑制剤、合成樹脂バインダー、撥水剤の混合液を付与後のエアフィルタ用濾材の濾材繊維中に含まれる有機繊維を除いた上記で求めた可燃物量に混合液中の撥水剤配合率を乗して求めた。
【０１１８】
（７）ＰＦ値
濾紙のフィルタ性能の指標となるＰＦ値は、（１）と（２）の測定に基づき、次式より求めた。ＰＦ値が高いほど、同一圧力損失で高捕集効率を示す。
【０１１９】
【数３】
0006340540.tif 000005
【０１２０】
（８）引張強度
ＭＩＬ−Ｆ−５１０７９Ｃに準拠して測定した。
【０１２１】
（９）撥水性
ＭＩＬ−ＳＴＤ−２８２に準拠して測定した。
【０１２２】
（１０）カビ抵抗性試験
ＪＩＳ２９１１２０１０）付属書Ａプラスチック製品の試験方法Ａに準拠して実施。
（評価基準）  ○（肉眼でカビなし）、△（カビ供試品、１／３未満）
×（カビ供試品の１／３超）
○（眼でカビなし）をカビ抑制性有とした。
【０１２３】
（１１）殺菌率
（菌気相液滴下試験方）
ハートインフュージョン液体倍地で培養し、遠心分離・洗浄して調整したＭ．ｌｕｔｅｕｓ菌体水溶液（濃度：４×１０６  ＣＦＵ／ｆｉｌｔｅｒ）を評価に供する必要枚数すべてのフィルタ上に滴下した。上記フィルタをバイオセフティキャビネット内で所定時間自然放置した。その後フィルタ上の菌をリン酸緩衝溶液へ振動ミキサーで抽出した。抽出した原液及び希釈液をトリンプトソーヤ寒天固体培地に移植し、３５℃×４８時培養後、コロニー数を計測し生存菌数を算出した。
【０１２４】
【表２】
0006340540.tif 000006
アニオン極性を有する濾材繊維に対して、カビ抑制剤とカチオン極性を有する合成樹脂バインダーとを混合した液を付与させた実施例についてはカビ抑制剤の有効成分の種類やカビ抑制剤同士の併用によっていずれも防高いカビ性能を有し、さらに、フィルタとしての強度も優れている（ＰＦ値および引張強度）。しかし、カビ抑制剤を使用していない比較例６やカチオン極性を有する合成樹脂バインダーを使用しなかった比較例１〜５ではカビ抑制性能がない結果であった。
【０１２５】
【表３】
0006340540.tif 000007
同様に、圧力損失がそれほど高くない中性能濾材においても、アニオン極性を有する濾材繊維に対して、カビ抑制剤とカチオン極性を有する合成樹脂バインダーとを混合した液を付与させた実施例についてはカビ抑制剤の有効成分の種類やカビ抑制剤同士の併用によっても防高いカビ性能を有している。しかし、カビ抑制剤を使用していない比較例９やカチオン極性を有する合成樹脂バインダーを使用しなかった比較例ではカビ抑制性能がない結果であった。カビ抑制剤と併用する合成樹脂バインダーのイオン性がアニオン性である比較例１１ではカビ抑制性能は見られず、さらに混合液の凝集によりＰＦ値が低下している。カチオン極性を有する濾材繊維を使用した比較例１０では、含浸液もカチオン極性を有しているため付着が悪くカビ抑制性能は得られなかった。
【０１２６】
【表４】
0006340540.tif 000008
ガラス繊維以外のアニオン極性を有する繊維においても、カビ抑制剤とカチオン極性を有する合成樹脂バインダーとを混合した液を付与させた実施例についてはカビ抑制剤の有効成分の種類やカビ抑制剤同士の併用によっても防高いカビ性能を有している。しかし、カビ抑制剤を使用していない比較例２８，２９やカチオン極性を有する合成樹脂バインダーを使用しなかった比較例ではカビ抑制性能がない結果であった。
【０１２７】
【表５】
0006340540.tif 000009
実施例７，１３，１４においてカチオン極性を有する合成樹脂バインダーの付与量が１．０質量％〜１０．０質量％では高いカビ抑制性能、強度、ＰＦ値を示したが、カチオン性合成樹脂バインダーを使用していない比較例７ではカビ抑制性能なく、引張強度もかなり低い結果となり実用に耐えられるレベルではない。また、実施例３９においては、カチオン性合成樹脂バインダーの付与量が１２．０質量％であり、カビ抑制性能自体には問題ないがＰＦ値が若干低くかった。また、濾材繊維を一度乾燥させた後に混合液を付与させた実施例１８においても高いカビ抑制性能と引張強度、撥水性とも高いレベルであった。
【０１２８】
【表６】
0006340540.tif 000010
実施例１、１５〜１７において撥水剤付与量を０〜１．０質量％にしたとき、カビ抑制性能、引張強度、撥水性、ＰＦ値については良好な結果が得られたが、撥水剤付与量を１．２質量％とした実施例４０はカビ抑制性能、撥水性、ＰＦ値については高い結果を示したが、引張強度が若干低くなってしまう結果であった。
【０１２９】
本発明のエアフィルタ用炉であれば、図１〜４に示したとおり、いずれの濾材繊維を使用しても、カビ抑制剤有効成分を添加し付着させることで、濾材のＰＦ値が大きく改善されることが示された。
【産業上の利用可能性】
【０１３０】
本発明は、安全性に優れた抗菌性およびカビ抑制性を併せ持ち、特に高いカビ抑制性能を有しており、かつ、エアフィルタ用濾材として必要な高い捕集効率かつ撥水性と高強度を併せ持つエアフィルタ用濾材であるので、業務用及び一般家庭の様々な場所で用いることができる。特に微生物による２次汚染を防止が望まれている食品工場、飲料水工場、製薬工場、病院施設、半導体施設、バイオ施設等の産業用の利用の可能性を有している。
【図１】
0006340540.tif 000012
【図２】
0006340540.tif 000013
【図３】
0006340540.tif 000014
【図４】
0006340540.tif 000015